(57)【特許請求の範囲】
【請求項１】
イオン交換樹脂を用いて水ガラス水溶液１のｐＨを２〜５に調整し、熟成する工程（Ｉ）、
該工程（Ｉ）で得られた熟成液と水ガラス水溶液２とを混合した混合液のｐＨを、イオン交換樹脂を用いて９〜１１に調整し、熟成する工程（ＩＩ−ａ）又は該工程（Ｉ）で得られた熟成液とイオン交換樹脂を用いて水ガラス水溶液２のｐＨを９〜１１に調整した調整液とを混合し、熟成する工程（ＩＩ−ｂ）、及び
該工程（ＩＩ−ａ）又は（ＩＩ−ｂ）で得られた微粒子シリカ分散液とゴムラテックスとを混合して配合ラテックスを調製し、得られた配合ラテックスを凝固させる工程（ＩＩＩ）
を含むゴム／シリカ複合体の製造方法。
【請求項２】
前記工程（Ｉ）は、水ガラス水溶液１とイオン交換樹脂とを混合して該水ガラス水溶液１のｐＨを２〜５に調整し、熟成すること、又はイオン交換樹脂を充填したカラムに水ガラス水溶液１を通液して該水ガラス水溶液１のｐＨを２〜５に調整し、熟成することにより行われる請求項１記載のゴム／シリカ複合体の製造方法。
【請求項３】
請求項１又は２記載の製造方法により得られるゴム／シリカ複合体。
【発明の詳細な説明】
【技術分野】
【０００１】
本発明は、ゴム／シリカ複合体の製造方法、及びそれにより得られるゴム／シリカ複合体に関する。
【背景技術】
【０００２】
従来、ゴムとシリカの組成物を製造する場合、固形ゴムと乾燥シリカをゴム練り工程を経て混合していた。例えば、天然ゴムでは原料はラテックスであり、凝固、乾燥して固形ゴムが得られる。一方、シリカに湿式シリカを使用する場合、水ガラスから微粒子を作成し、濾過工程、乾燥工程を経て乾燥シリカが得られ、通常、粒子径２０〜６０ｎｍ程度の微粒子シリカが使用される。そして、ゴム中に補強剤としてシリカを配合する方法としては、固形ゴムと乾燥シリカをバンバリーミキサー、オープンロール、ニーダーなどを用いて混練する、いわゆる混練法が採用されている。
【０００３】
この混練法では、固形ゴムとシリカが別々にラテックス及び水ガラスから固形分を分離し、乾燥する工程を経て得られるため製造効率がよくない。またシリカは、その表面にシラノール基を有しており、親水性を示すことから、一般に疎水性を示すゴムとの親和性が低い。しかも、シリカは自己凝集性が強いことからゴム中にシリカを均一に分散させることは容易ではない。
【０００４】
特許文献１には、ゴムラテックスと水ガラス水溶液をｐＨ調整して得られた微粒子シリカとを混合し、微粒子シリカを均一に分散させたマスターバッチの製造方法が開示されている。しかしながら、シリカ凝集塊が残ることがあり、シリカの分散性については未だ改善の余地が残されている。
【先行技術文献】
【特許文献】
【０００５】
【特許文献１】特開２００９−５１９５５号公報
【発明の概要】
【発明が解決しようとする課題】
【０００６】
本発明は、前記課題を解決し、微粒子シリカを均一に分散させたゴム／シリカ複合体の製造方法、及びこれにより得られたゴム／シリカ複合体（マスターバッチ）を提供することを目的とする。
【課題を解決するための手段】
【０００７】
本発明は、イオン交換樹脂を用いて水ガラス水溶液１のｐＨを２〜５に調整し、熟成する工程（Ｉ）、該工程（Ｉ）で得られた熟成液と水ガラス水溶液２とを混合した混合液のｐＨを、イオン交換樹脂を用いて９〜１１に調整し、熟成する工程（ＩＩ−ａ）又は該工程（Ｉ）で得られた熟成液とイオン交換樹脂を用いて水ガラス水溶液２のｐＨを９〜１１に調整した調整液とを混合し、熟成する工程（ＩＩ−ｂ）、及び該工程（ＩＩ−ａ）又は（ＩＩ−ｂ）で得られた微粒子シリカ分散液とゴムラテックスとを混合して配合ラテックスを調製し、得られた配合ラテックスを凝固させる工程（ＩＩＩ）を含むゴム／シリカ複合体の製造方法に関する。
【０００８】
上記工程（Ｉ）は、水ガラス水溶液１とイオン交換樹脂とを混合して該水ガラス水溶液１のｐＨを２〜５に調整し、熟成すること、又はイオン交換樹脂を充填したカラムに水ガラス水溶液１を通液して該水ガラス水溶液１のｐＨを２〜５に調整し、熟成することにより行われることが好ましい。
本発明はまた、上記製造方法により得られるゴム／シリカ複合体に関する。
【発明の効果】
【０００９】
本発明によれば、２段階の熟成工程（工程（Ｉ）と工程（ＩＩ−ａ）又は（ＩＩ−ｂ））により微粒子シリカ分散液を調製する製造方法であるので、微粒子シリカがゴム中に均一に分散したゴム／シリカ複合体を良好に製造できる。また、特に工程（ＩＩ−ｂ）を採用した製法の場合、シリカの収率をより向上できる。
【図面の簡単な説明】
【００１０】
【図１】比較例の試料（マスターバッチ）のＴＥＭ写真を示す。
【図２】実施例１の試料（マスターバッチ）のＴＥＭ写真を示す。
【図３】実施例２の試料（マスターバッチ）のＴＥＭ写真を示す。
【発明を実施するための形態】
【００１１】
本発明のゴム／シリカ複合体の製造方法は、イオン交換樹脂を用いて水ガラス水溶液１のｐＨを２〜５に調整し、熟成する工程（Ｉ）、該工程（Ｉ）で得られた熟成液と水ガラス水溶液２とを混合した混合液のｐＨを、イオン交換樹脂を用いて９〜１１に調整し、熟成する工程（ＩＩ−ａ）又は該工程（Ｉ）で得られた熟成液とイオン交換樹脂を用いて水ガラス水溶液２のｐＨを９〜１１に調整した調整液とを混合し、熟成する工程（ＩＩ−ｂ）、及び該工程（ＩＩ−ａ）又は（ＩＩ−ｂ）で得られた微粒子シリカ分散液とゴムラテックスとを混合して配合ラテックスを調製し、得られた配合ラテックスを凝固させる工程（ＩＩＩ）を含む。
【００１２】
最終的にシリカとゴムを複合化する際に、シリカの一次粒径が小さすぎると、表面積が大きくなり、シリカ同士が凝集しやすい傾向があるので、均質なゴム／シリカ複合体を得るためには、適度なシリカ粒径とする方が望ましいと考えられる。本発明では、１段階の熟成工程よりも、２段階の熟成工程（工程（Ｉ）と工程（ＩＩ−ａ）又は（ＩＩ−ｂ））を行うことで、適度な大きさのシリカが安定に得られることを見出すとともに、このシリカをゴム用フィラーとして使用すると非常に高い分散性が得られることを見出した。
【００１３】
適度な大きさのシリカに成長する過程のメカニズムは明確ではないが、以下のように推察される。
水ガラス水溶液をイオン交換樹脂を用いてｐＨ２〜５に調整し、熟成することで、非常に小さなシリカの核が発生する。ここに新たな水ガラス水溶液を添加し、熟成することで、核の周囲に添加した材料が付着して核が成長し、適度な粒径を持つ微粒子シリカが形成されると推察される。
【００１４】
＜工程（Ｉ）＞
水ガラス水溶液１において、水ガラスは、通常、下記式で示される組成で表される。
Ｎａ２Ｏ・ｎＳｉＯ２・ｍＨ２Ｏ
上記係数ｎは、ＳｉＯ２／Ｎａ２Ｏの分子比で示される値であって、一般にモル比と呼ばれるＪＩＳ  Ｋ  １４０８−１９６６に規定の範囲である。この係数ｎは、特に限定されないが、好ましくは２．１〜３．３であり、より好ましくは３．１〜３．３である。上記係数ｎが３．１〜３．３であるときは、水ガラス中のシリカ成分（ＳｉＯ２換算量）が多くなることから、ゴムとの複合化処理の効率が向上する。
【００１５】
なお、一般に、上記係数ｎが３．１〜３．３である水ガラスは、水ガラス３号として市販されている。本発明に使用可能な水ガラスは、これに限定されるものではなく、例えば、ＪＩＳ  Ｋ１４０８に規定の１〜３号水ガラスや、その他各種のグレード品を使用することができる。
【００１６】
工程（Ｉ）では、予め水ガラスを純水で希釈する方法などにより、水ガラス水溶液１が作製される。ここで、上記水ガラス水溶液１中に含まれるシリカ成分（ＳｉＯ２）の濃度は、０．５〜７質量％の範囲が好ましい。０．５質量％未満では、効率が悪く、７質量％を超えると、ゲル化の傾向がある。該シリカ成分の濃度は、より好ましくは０．５〜５質量％、更に好ましくは０．５〜３質量％の範囲である。
【００１７】
工程（Ｉ）では、イオン交換樹脂を用いて上記水ガラス水溶液１のｐＨを所定範囲に調整し、熟成する。ｐＨ調整に硫酸などの酸を用いた場合は、熟成により、過度なシリカのネットワークが形成され、ゲル化（固化）する傾向がある。一方、イオン交換樹脂を利用すると、水ガラス水溶液中のナトリウムイオンが除去され、過度なシリカネットワークの形成が抑制されるため、望ましい。また、安定にｐＨ調整が可能である。
【００１８】
イオン交換樹脂によるｐＨ調整方法としては、例えば、水ガラスの水溶液と陽イオン交換樹脂とを接触させる方法が挙げられる。具体的には、所定濃度に希釈した水ガラスの水溶液を、陽イオン交換樹脂に接触させて脱アルカリし、必要に応じてＯＨ型強塩基性アニオン交換樹脂に接触させて脱アニオンすること、などによって行うことができる。上記接触させる方法としては、水ガラスの水溶液中に陽イオン交換樹脂を直接投入して攪拌、接触させるバッチ方式（水ガラス水溶液１とイオン交換樹脂とを混合してｐＨ調整する方法）、陽イオン交換樹脂を充填したカラムに水ガラスの水溶液を通液する方式（イオン交換樹脂を充填したカラムに水ガラス水溶液１を通液してｐＨ調整する方法）が挙げられる。バッチ方式では、ｐＨ調整後、ろ過によりイオン交換樹脂を除去できる。カラムを利用した方式が操作が簡便であり、好ましい。また、ｐＨ調整において、バッチ方式ではろ過時にシリカのロスが発生するが、カラムを利用した方式では、ｐＨ調整段階でのシリカロスを抑制することができる。
【００１９】
陽イオン交換樹脂としては、Ｈ型の強酸性陽イオン交換樹脂、弱酸性陽イオン交換樹脂などが使用でき、市販品として、オルガノ（株）製のアンバーライトＩＲ１２０Ｂ、ＩＲ１２４、２００ＣＴ、ＩＲＣ７６、ＦＰＣ３５００が挙げられる。上記の方法により、水ガラス中のナトリウムイオンなどが除去されるとともに、シリカの核が生成されると推察される。
【００２０】
工程（Ｉ）では、水ガラス水溶液１のｐＨが２〜５に調整される。この範囲から外れると、熟成中に固化する傾向がある。該ｐＨは２〜４の範囲が好ましく、２．５〜３．５の範囲がより好ましい。
【００２１】
工程（Ｉ）ではｐＨ調整後に熟成し、熟成液が調製されるが、熟成温度は、好ましくは５０℃以上、より好ましくは６０℃以上、更に好ましくは７０℃以上である。該熟成温度は、好ましくは９５℃以下、より好ましくは９０℃以下、更に好ましくは８５℃以下である。また、熟成時間は、０．５〜２４時間が好ましく、２〜１０時間がより好ましい。熟成温度や熟成時間が下限未満では、熟成が不十分で、核の発生が十分でないおそれがある。上限を超えると、ゲル化する傾向が高くなる。
【００２２】
＜工程（ＩＩ−ａ）、工程（ＩＩ−ｂ）＞
工程（Ｉ）に続く工程として、「上記工程（Ｉ）で得られた熟成液と水ガラス水溶液２とを混合した混合液のｐＨを、イオン交換樹脂を用いて９〜１１に調整し、熟成する工程（ＩＩ−ａ）」、又は「上記工程（Ｉ）で得られた熟成液と、イオン交換樹脂を用いて水ガラス水溶液２のｐＨを９〜１１に調整した調整液とを混合し、熟成する工程（ＩＩ−ｂ）」が行われる。これにより、微粒子シリカ分散液が調製される。
【００２３】
上記水ガラス水溶液２としては、上記水ガラス水溶液１と同様のものを使用できる。
工程（ＩＩ−ａ）及び（ＩＩ−ｂ）において、水ガラス水溶液２中に含まれるシリカ成分（ＳｉＯ２）の濃度は、２〜３０質量％の範囲が好ましい。２質量％未満では、効率が悪く、３０質量％を超えると、ゲル化する傾向がある。該シリカ成分の濃度は、より好ましくは２〜１０質量％、更に好ましくは３〜８質量％の範囲である。
【００２４】
工程（ＩＩ−ａ）でイオン交換樹脂を用いて混合液のｐＨを９〜１１に調整する方法、及び工程（ＩＩ−ｂ）で水ガラス水溶液２のｐＨを９〜１１に調整する方法は、工程（Ｉ）のｐＨ調整と同様の方法を用いることができる。ｐＨは９．０〜１０．０に調整することがより好ましい。このｐＨ調整を上記バッチ式で行う場合においてもろ過時にシリカロスが発生する。そこで、混合順序について、工程（ＩＩ−ａ）から工程（ＩＩ−ｂ）に変更することにより、シリカロスを低減することができ、シリカ収率が高められる。なお、工程（ＩＩ−ａ）及び（ＩＩ−ｂ）での混合は公知の方法により行える。
【００２５】
ｐＨ調整後に熟成されるが、熟成温度は、好ましくは５０℃以上、より好ましくは６０℃以上、更に好ましくは７０℃以上である。該熟成温度は、好ましくは９５℃以下、より好ましくは９０℃以下、更に好ましくは８５℃以下である。また、熟成時間は、４〜５０時間が好ましく、８〜３５時間がより好ましい。熟成温度や熟成時間が下限未満では、熟成が不十分で、所望の粒径のシリカが生成しないおそれがある。上限を超えると、ゲル化（固化）する可能性が高くなる。
【００２６】
上記により、微粒子シリカが分散した微粒子シリカ分散液を調製できる。
微粒子シリカ分散液中に含まれるシリカの平均粒子径は、好ましくは５０ｎｍ以下、より好ましくは３０ｎｍ以下、更に好ましくは１５ｎｍ以下である。また、該平均粒子径は、好ましくは５ｎｍ以上、より好ましくは６ｎｍ以上、更に好ましくは７ｎｍ以上である。ここで、平均粒子径の大きさは、水ガラス水溶液や上記混合液、調整液のｐＨ、シリカ成分の濃度、熟成温度、熟成時間などにより調整できる。上記範囲内であると、シリカが微分散した複合体を得ることができる。
【００２７】
なお、本明細書において、微粒子シリカの平均粒子径の測定方法は、透過型電子顕微鏡（ＴＥＭ）観察が用いられる。具体的には、微粒子を透過型電子顕微鏡で写真撮影し、微粒子の形状が球形の場合には球の直径を粒子径とし、針状又は棒状の場合には短径を粒子径とし、不定型の場合には中心部からの平均粒径を粒子径とし、微粒子１００個の粒径の平均値を平均粒子径とする。
【００２８】
＜工程（ＩＩＩ）＞
工程（ＩＩＩ）では、先ず、ゴムラテックスと上記により得られた微粒子シリカ分散液とを公知の方法により混合し、その後、配合ラテックスが均一な溶液になるまで十分に攪拌することで、配合ラテックスを調製する。
【００２９】
ゴムラテックスとしては、天然ゴム（ＮＲ）、エポキシ化天然ゴム（ＥＮＲ）、スチレンとブタジエンとの共重合体（ＳＢＲ）、スチレンとイソプレンとブタジエンとの共重合体（ＳＢＩＲ）、イソプレンゴム（ＩＲ）、ブタジエンゴム（ＢＲ）、クロロプレンゴム（ＣＲ）などのゴムラテックスが挙げられる。特に、ＮＲラテックス、ＥＮＲラテックスが好適に使用される。
なお、ゴムラテックスは、ゴム固形分が１０〜７０質量％のものを使用することが好ましい。
【００３０】
また、上記混合工程では、ゴム１００質量部（固形分）に対して、シリカが５〜１５０質量部（ＳｉＯ２換算）となるように微粒子シリカ分散液を混合することが好ましい。５質量部未満であると、マスターバッチとして使用する場合に、シリカの配合量が少なくなるおそれがある。１５０質量部を超えると、ゴムラテックス中でのシリカの均一分散が得られにくくなり、配合ラテックスを凝固した後の複合体中のシリカの均一分散性が低下する傾向がある。より好ましくは５〜１２０質量部、更に好ましくは１０〜１００質量部である。
【００３１】
工程（ＩＩＩ）では、更に得られた配合ラテックスを凝固させ、ゴム中に微粒子シリカが均一に分散した複合体を作製する。配合ラテックスの凝固は、酸凝固、塩凝固、メタノール凝固などがあるが、ゴムラテックスとシリカを均一分散させて凝固するためには、酸凝固、塩凝固又はこれらの併用が好ましい。凝固させるための酸としては、硫酸、塩酸、蟻酸、酢酸などが挙げられる。また、塩としては、例えば、１価〜３価の金属塩（塩化ナトリウム、塩化マグネシウム、硝酸カルシウム、塩化カルシウムなどのカルシウム塩など）が挙げられる。ゴムラテックスに対して、シリカの配合量が少ない場合は金属塩の種類は問わないが、シリカの配合量が多い場合は１価、２価の金属塩、例えば、塩化ナトリウム、塩化マグネシウムが好ましい。ここで３価の金属塩を用いた場合は、シリカ同士の凝集力が強すぎて最終的に微分散となりにくい。
【００３２】
なかでも、配合ラテックスの凝固は、酸又は塩の添加により配合ラテックスのｐＨを５〜９（好ましくは６〜８、より好ましくは６．５〜７．５）に調整して固形分を凝固させることで実施されることが好ましい。これにより、シリカが微分散した複合体を好適に製造できる。
【００３３】
凝固させた配合ラテックスは、通常、公知の方法（オーブンなど）で乾燥される。乾燥後、２軸ロール、バンバリーなどでゴム練りを行うと、シリカがゴムマトリックスに均一に分散した複合体を得ることができる。
なお、上記ゴム／シリカ複合体は、本発明の効果を阻害しない範囲で他の成分を含んでもよい。
【００３４】
本発明で得られたゴム／シリカ複合体は、マスターバッチとして使用できる。また、他のゴム配合剤などとともに混合して得られるゴム組成物も好適に使用でき、該複合体を含むことにより優れた補強性が発揮される。ゴム配合剤としては、タイヤ工業において一般的に用いられているカーボンブラック、シリカ、シランカップリング剤、酸化亜鉛、ステアリン酸、老化防止剤、硫黄、加硫促進剤等が挙げられる。上記ゴム組成物は、前記各成分をオープンロール、バンバリーミキサー、密閉式混練機などのゴム混練装置を用いて混練し、その後加硫する方法等により製造できる。上記ゴム組成物は、タイヤの各部材（トレッド、サイドウォールなど）に好適に使用できる。
【実施例】
【００３５】
実施例に基づいて、本発明を具体的に説明するが、本発明はこれらのみに限定されるものではない。
以下に、実施例で用いた各種薬品について説明する。
天然ゴムラテックス：ハイアンモニアタイプ（ゴム固形分濃度６０質量％）
界面活性剤：ポリオキシエチレン脂肪酸アルコール（アルコールの炭素数Ｃ１２〜Ｃ１８、曇点７０〜８０℃）
氷酢酸：濃度９８質量％試薬１級
過酸化水素水：濃度３０質量％
水ガラス：富士化学（株）製の水ガラス３号（Ｎａ２Ｏ・ｎＳｉＯ２・ｍＨ２Ｏ、ｎ＝３．２、シリカ成分（ＳｉＯ２換算量）含有量：２８質量％）
イオン交換樹脂：アンバーライトＩＲ−１２０Ｂ（Ｈ）ＨＧ（オルガノ社製、Ｈ型強酸性陽イオン交換樹脂）
【００３６】
（エポキシ化天然ゴムラテックスの作製）
３００ｍｌの三角フラスコに氷酢酸５７ｇと３０質量％過酸化水素水６４ｇを加え、攪拌後、恒温糟で４０℃に保ったまま２４時間静置し、過酢酸溶液を作成した。１Ｌガラス容器に天然ゴムラテックス１５０ｇ、蒸留水３５０ｇ、１５質量％の界面活性剤水溶液１６ｇを加え１０℃に冷却し、攬拌しながら作製した過酢酸溶液を１０分間かけて滴下した。滴下終了後ラテックス溶液を２４時間攪拌してエポキシ化天然ゴムラテックス（ＥＮＲラテックス）を得た。１Ｈ−ＮＭＲの結果、エポキシ化率は２５モル％であった。
【００３７】
（比較例）
水ガラスを純水で希釈してシリカ成分含有量（シリカ濃度）５質量％の水ガラス水溶液１３４ｇを作製し、更に１質量％硫酸を添加してｐＨ９．５に調整して８０℃で２４時間、攪拌を行った。
得られたシリカ分散液に、ＥＮＲラテックス３０ｇ（固形分３３％）を加え、１質量％硫酸を添加してｐＨ７に調整し、ろ紙＃２を用いて自然ろ過後、４０℃のオーブンで乾燥した。得られた試料のシリカ含有量を熱重量分析から求めたところ、ゴム成分１００質量部に対して５４質量部であった。
【００３８】
（実施例１）
シリカ成分含有量１．５質量％の水ガラス水溶液を５５３ｇ作製し、次いでイオン交換樹脂を７５ｇ添加してｐＨ３．０に調整した。イオン交換樹脂をろ過により除去し、これを８０℃で５時間熟成した。熟成後、シリカ濃度２９質量％の水ガラス水溶液２９ｇを加え、混合した後、イオン交換樹脂２４ｇを添加し、ｐＨ９．５に調整した。ろ過により、イオン交換樹脂を除去し、８０℃で２４時間熟成した。
得られたシリカ分散液に、ＥＮＲラテックス６０ｇ（固形分３３質量％）を加え、１質量％硫酸を添加してｐＨ７に調整し、ろ紙＃２を用いて自然ろ過後、４０℃のオーブンで乾燥した。得られた試料のシリカ含有量を熟重量分析から求めたところ、ゴム成分１００質量部に対して６９質量部であった。
【００３９】
（実施例２）
シリカ成分含有量１．５質量％の水ガラス水溶液を３００ｇ作製し、イオン交換樹脂を１００ｇ詰めたカラムに４５分かけて通水した。得られた調整液はｐＨ３．２となった。これを８０℃で５時間熟成した（熟成液Ａ）。一方、シリカ濃度６質量％の水ガラス水溶液４６．３ｇにイオン交換樹脂９．８ｇを添加し、ｐＨ９．５に調整した。ろ過によりイオン交換樹脂を除去し、これを熟成液Ａの一部１０８ｇに添加し、撹拌、混合した後に、８０℃で２４時間熟成した。
得られたシリカ分散液に、ＥＮＲラテックス３０ｇ（固形分３３質量％）を加え、１質量％硫酸を添加してｐＨ７に調整し、ろ紙＃２を用いて自然ろ過後、４０℃のオーブンで乾燥した。得られた試料のシリカ含有量を熱重量分析から求めたところ、ゴム成分１００質量部に対して４２．８質量部であった。
【００４０】
実施例及び比較例で調製したシリカ分散液について、ＴＥＭ写真の観察により、それぞれ以下の平均粒子径を有していることを確認した。
比較例  ：５．５ｎｍ
実施例１：８．５ｎｍ
実施例２：８．５ｎｍ
【００４１】
また実施例及び比較例で得られた試料を、ミクロトームを用いて、厚さ１００ｎｍ程度の薄片を切り出し、透過型電子顕微鏡（（株）日立製作所製のＨ−７１００）を用いて観察した。
また、熱重量分析からシリカロス（シリカ減少割合（％））を求め、表１に示した。
【００４２】
【表１】
0005519306.tif 000002
【００４３】
ＴＥＭ写真から、実施例１、２では、シリカが大きな凝集構造を有することなく、ゴム中に微分散している様子が観察された。また、上記工程（Ｉ）でバッチ式でイオン交換し、上記工程（ＩＩ−ａ）を採用した実施例１に比べて、上記工程（Ｉ）でカラムを用いてイオン交換し、上記工程（ＩＩ−ｂ）を採用した実施例２では、シリカロスは３質量％に低減された。
一方、比較例では、ＴＥＭ写真で黒いドットのようなものが観察され、シリカが凝集している部分があった。また、シリカロスも２０質量％と大きかった。
【図１】
0005519306.tif 000003
【図２】
0005519306.tif 000004
【図３】
0005519306.tif 000005